(57)【要約】【課題】接着成分の添加や接着表面の粗化なしに、絶縁層とシールド層との密着性を改善することができる同軸ケーブルを提供する。【解決手段】  中心導体と、中心導体の外周を被覆している絶縁層と、絶縁層の外周を被覆しているシールド層と、シールド層の外周を被覆しているシースとを有する同軸ケーブルであって、上記絶縁層とシールド層との間にガラス転移点が１５℃以下である樹脂を含有するアンカー層を有することを特徴とする、同軸ケーブルとするものである。【選択図】図１
2017183194.tif 000002
【特許請求の範囲】
【請求項１】
中心導体と、中心導体の外周を被覆している絶縁層と、絶縁層の外周を被覆しているシールド層と、シールド層の外周を被覆しているシースとを有する同軸ケーブルであって、
前記絶縁層とシールド層との間にガラス転移点が１５℃以下である樹脂を含有するアンカー層を有することを特徴とする、同軸ケーブル。
【請求項２】
前記アンカー層が、オレフィン系樹脂を含有することを特徴とする、請求項１に記載の同軸ケーブル。
【請求項３】
前記アンカー層の厚みが、０．５μｍ〜１０μｍであることを特徴とする、請求項１又は２に記載の同軸ケーブル。
【発明の詳細な説明】
【技術分野】
【０００１】
本発明は、同軸ケーブルに関するものである。
【背景技術】
【０００２】
従来、携帯電話等の電子機器や医療機器には、中心導体の外周に、絶縁層、シールド層を有する同軸ケーブルが広く用いられている。一般的に、シールド層は編組やテープ巻で形成されるが、これらの形成工程の線速が非常に遅く、生産性が悪いという問題がある。
【０００３】
また近年、電子機器や医療機器の、小型化、軽量化の要求が高まるにつれて、同軸ケーブルの更なる細径化が求められている。同軸ケーブルの細経化には、シールド層の肉薄化が有効であるが、シールド層を編組や金属テープ巻で形成する方法では仕上外径が太くなるという問題がある。
【０００４】
そこで、シールド層を、導電性ペースト等を用いて形成する方法が用いられている。導電性ペーストを用いた場合、絶縁層を被覆した導体を、導電性ペーストを入れた槽の中を通過させて絶縁層表面に塗布してダイスで絞り、その後、乾燥することによりシールド層を形成する。このとき、次のシース層を形成する工程において、途中で絶縁層からシールド層が剥離してしまう問題が生じることがあり、絶縁層とシールド層との接着性の向上が課題であった。
【０００５】
この課題を解決する手段としては、例えば導電性ペーストに接着成分を配合するという方法が考えられる。また、絶縁層の表面を粗化する方法も知られている（特許文献１、２参照）。
【先行技術文献】
【特許文献】
【０００６】
【特許文献１】特開２０１１-３４９０６号公報
【特許文献２】特開２０１１-２２８１４６号公報
【発明の概要】
【発明が解決しようとする課題】
【０００７】
しかし、導電性ペーストに接着成分を配合する方法では、導電性ペースト中の他の成分が凝集したりして、均一な層を形成することは困難である。
【０００８】
また、絶縁層の表面を粗化する方法では、信号が不安定になる等の問題があり、市場の要求を満たすには至っていない。
【０００９】
本発明は、以上の点に鑑みてなされたものであり、接着成分の添加や接着表面の粗化なしに、絶縁層とシールド層との密着性が改善された同軸ケーブルを提供することを目的とする。
【課題を解決するための手段】
【００１０】
本発明に係る同軸ケーブルは、上記課題を解決するために、中心導体と、中心導体の外周を被覆している絶縁層と、絶縁層の外周を被覆しているシールド層と、シールド層の外周を被覆しているシースとを有する同軸ケーブルであって、上記絶縁層とシールド層との間にガラス転移点が１５℃以下である樹脂を含有するアンカー層を有するものとする。
【００１１】
上記アンカー層は、オレフィン系樹脂を含有するものとすることができる。
【００１２】
上記アンカー層の厚みは、０．５μｍ〜１０μｍであるものとすることができる。
【発明の効果】
【００１３】
本発明の同軸ケーブルによれば、接着成分の添加や接着表面の粗化なしに、絶縁層とシールド層との密着性を改善することが可能となる。
【図面の簡単な説明】
【００１４】
【図１】本発明の実施形態に係る同軸ケーブルの断面図である。
【発明を実施するための形態】
【００１５】
以下、本発明の実施の形態を、図を用いてより具体的に説明する。
【００１６】
本実施形態に係る同軸ケーブル１は、中心導体２と、中心導体２の外周を被覆している絶縁層３と、絶縁層３の外周を被覆しているシールド層５と、シールド層５の外周を被覆しているシース６とを有する同軸ケーブル１であって、上記絶縁層３とシールド層５との間にガラス転移点が１５℃以下である樹脂を含有するアンカー層４を有するものとする。
【００１７】
中心導体２としては、電気信号を伝達することのできる材料であれば、特に限定されないが、例えば、銅、又は銅合金等の金属材料、若しくは金属めっきが表面に施された、銅線又は銅と他の金属とを含む銅合金線等が挙げられる。金属めっきとしては、錫めっき、銀めっき、その他の金属めっきを用いることができる。
【００１８】
中心導体２は、１本の導体からなるものであってもよく、複数本の導体を撚り合わせたものであってもよいが、１〜７本の導体からなるものであることが好ましい。
【００１９】
中心導体２の直径は、特に限定されないが、１０μｍ〜１００μｍであることが好ましく、１５μｍ〜５０μｍであることがより好ましい。
【００２０】
絶縁層３に用いられる樹脂としては、特に限定されないが、変性ポリフェニレンエーテル樹脂（以下、ｍ−ＰＰＥという）、オレフィン系樹脂、ポリエステル系樹脂、塩化ビニル系樹脂等が挙げられ、オレフィン系樹脂としては、例えば、ポリエチレン系樹脂、ポリプロピレン系樹脂、シクロオレフィン系樹脂等が挙げられ、ポリエステル系樹脂としては、例えば、ポリエチレンテレフタレート系樹脂、ポリブチレンテレフタレート系樹脂等が挙げられる。この中でも、誘電特性に優れる観点からオレフィン系樹脂及びｍ−ＰＰＥであることが好ましく、オレフィン系樹脂の中でもシクロオレフィン系樹脂であることがより好ましい。
【００２１】
絶縁層３の厚みは、特に限定されないが、１５μｍ〜１００μｍであることが好ましい。
【００２２】
アンカー層４に用いられる樹脂は、ガラス転移点が１５℃以下である樹脂であれば特に限定されないが、オレフィン系樹脂、スチレン系樹脂であることが好ましい。これらは、単独で用いてもよく、２種以上を併用してもよい。
【００２３】
ここで、本明細書中において、ガラス転移点とは、示差走査熱量分析計（例えば、セイコー電子工業株式会社製、商品名「ＤＳＣ２２０型」）にて、測定試料５ｍｇをアルミパンに入れ、蓋を押さえて密封し、２２０℃で５分間維持して試料を完全に溶融させた後、液体窒素で急冷し、その後−１５０℃から２５０℃まで、２０℃／分の昇温速度で測定し、得られた曲線の変曲点の温度をガラス転移点とする。
【００２４】
上記アンカー層に用いることができるオレフィン系樹脂としては、オレフィン系化合物の単独重合体のみならず、２種以上のオレフィン系化合物の共重合体、オレフィン系化合物と他の化合物との共重合体も含む。オレフィン系化合物としては、エチレン、プロピレン、１−ブテン、２−ブテン、１−ヘキセン、２−ヘキセン、ブタジエン等が挙げられる。他の化合物としては、スチレン系化合物等が挙げられる。
【００２５】
ここで、樹脂の種類は、構成単位の内、質量比で割合の多いものを基準として考えるものとし、例えば、エチレンとプロピレンを構成単位として含む樹脂は、質量比で、エチレンの割合が多い場合はポリエチレン系樹脂とし、プロピレンの割合が多い場合はポリプロピレン系樹脂とする。プロピレンとブタジエンとを構成単位として含む樹脂は、質量比で、プロピレンの割合が多い場合はポリプロピレン系樹脂とし、ブタジエンの割合が多い場合はポリブタジエン系樹脂とする。また、オレフィン系化合物とスチレン系化合物とを構成単位として含む樹脂は、質量比で、オレフィン系化合物の割合が多い場合はオレフィン系樹脂とし、スチレン系化合物の割合が多い場合は、スチレン系樹脂とする。
【００２６】
これらの樹脂は、変性されたものであってもよく、例えば、無水マレイン酸変性ポリプロピレンや、無水マレイン酸変性ポリプロピレンと他のオレフィン系樹脂との共重合体等も使用することができる。
【００２７】
また、これらの樹脂は、ランダム共重合体でもブロック共重合体でもよく、例えば、スチレンとブタジエンのブロック共重合体等も使用することができる。
【００２８】
上記の中でも、ポリプロピレン系樹脂、ポリブタジエン系樹脂、スチレン系樹脂であることがより好ましく、無水マレイン酸変性ポリプロピレン、スチレンとブタジエンのブロック共重合体であることがさらに好ましい。
【００２９】
ガラス転移点が１５℃以下である樹脂としては、例えば、ユニチカ株式会社から販売される商品名「ＴＣ４０１０」等が挙げられる。但し、ガラス転移点は上記の測定方法により測定した。
【００３０】
アンカー層４の厚みは、特に限定されないが、０．５μｍ〜１０μｍであることが好ましく、１μｍ〜５μｍであることがより好ましい。０．５μｍ以上であることにより、絶縁層３とシールド層５との接着性に優れ、１０μｍ以下であることにより、むらなく樹脂を塗布しアンカー層４を形成することができる。
【００３１】
アンカー層４の形成方法は特に限定されるものではないが、ガラス転移点が１５℃以下である樹脂を分散媒（溶媒を含む）に分散又は溶解させて、アンカー層用の樹脂組成物を作製し、絶縁層３に塗布し、乾燥させる方法を使用することができる。
【００３２】
アンカー層用の樹脂組成物に用いる分散媒としては、特に限定されないが、水、有機溶媒が挙げられ、有機溶媒としては、トルエン、アセトン、エチルメチルケトン、ヘキサン、アルコール等が挙げられる。この中でも、絶縁層３を損なわない観点から、水、アルコールであることが好ましい。
【００３３】
アンカー層用の樹脂組成物中のガラス転移点が１５℃以下である樹脂の含有量（２種以上併用する場合は合計量）は、特に限定されないが、１０〜５０質量％であることが好ましい。
【００３４】
アンカー層４にガラス転移点が１５℃以下である樹脂を用いることで、絶縁層３とシールド層５との密着性を改善することができ、そのメカニズムは定かではないが、次のように考えられる。すなわち、常温（１５〜２５℃）にて、絶縁層３が形成された線（中心導体）に対してアンカー層４の樹脂を塗布した際、アンカー層４の樹脂のガラス転移点が１５℃以下であることにより、変形し易く、絶縁層表面の細かな凹凸部分にまで樹脂が入り込むことが可能であり、アンカー層４が絶縁層３に対して強固に密着することができるものと考えられる。その後乾燥工程において、８０〜１２０℃の環境下に置かれ、溶媒が揮発してアンカー層４は固形化された状態となり、アンカー層付き線が得られる。得られたアンカー層付き線に、常温にて、導電性ペーストが塗布され、その後乾燥工程において、１００〜２００℃の環境下に置かれた後に常温まで冷却される。この温度変化に伴い、絶縁層３とシールド層５は体積が変化し、乾燥時に熱膨張したものが、常温まで冷却され収縮することになる。このとき、アンカー層４の樹脂のガラス転移点が１５℃以下であることにより、その体積変化の間、軟らかい状態であるため、絶縁層３とシールド層５の体積変化に追従することが可能であるため、密着力を確保できるものと考えられる。
【００３５】
シールド層５の形成には導電性ペーストを用いることができ、導電性ペーストとしては、特に限定されないが、金属及び分散媒を含むものを用いることができる。
【００３６】
金属は、金属粒子であってもよく、金属有機化合物であってもよい。金属の種類は、特に限定されないが、金、銀、銅、アルミニウム、ニッケル、又はこれらの合金が挙げられる。これらは、単独で用いてもよく、２種以上を併用してもよい。
【００３７】
金属粒子の平均粒子径は、特に限定されないが、１０ｎｍ〜２０μｍであることが好ましく、金属有機化合物の平均粒子径は、特に限定されないが、１〜２０μｍであることが好ましい。ここで、本明細書において、平均粒子径とは、レーザー回折・散乱法で測定した、個数基準の平均粒子径Ｄ５０（メジアン径）の粒子径をいう。但し、１００ｎｍ以下の粉体は、透過型電子顕微鏡で測定した粒子径をいう。
【００３８】
金属粒子の形状としては、特に限定されないが、球状、針状、繊維状、フレーク状、樹枝状等が挙げられる。
【００３９】
金属有機化合物とは、一般に炭素−金属結合を持つ化合物をいうが、例えば、アミン法による配位化合物（Ｒ（炭化水素基）−Ｓ（硫黄）−Ａｇ（銀））や有機酸金属塩が挙げられ、３００℃以下の温度領域で乾燥することにより、金属結合を成し、緻密な金属膜（Ａｇ）を形成することを特徴とするものをいう。
【００４０】
有機酸金属塩としては、特に限定されないが、例えば、シクロヘキサンカルボン酸金属塩、ギ酸金属塩、シクロヘキサンプロピオン酸金属塩、酢酸金属塩、シュウ酸金属塩等が挙げられる。
【００４１】
導電性ペーストに用いる分散媒としては、特に限定されないが、有機溶媒、水等が挙げられ、有機溶媒としては、トルエン、アセトン、エチルメチルケトン、ヘキサン等が挙げられる。これらは、単独で用いてもよく、２種以上を併用してもよい。
【００４２】
シールド層の厚みは、特に限定されないが、２μｍ〜１００μｍであることが好ましい。
【００４３】
シース６に用いられる樹脂としては、絶縁性を有する樹脂であればよく、特に限定されないが、例えば、熱可塑性樹脂、熱硬化性樹脂、紫外線硬化性樹脂等が挙げられる。
【００４４】
熱可塑性樹脂としては、ポリ塩化ビニル（ＰＶＣ）、ポリウレタン、オレフィン系樹脂、フッ素系樹脂等が挙げられる。
【００４５】
ポリウレタンとは、ポリウレタン及びポリウレタン−ウレアの総称であり、ウレタン結合を有する重合体であれば特に限定されない。なお、ポリウレタンは、必要に応じてアミン成分を反応させたものであってもよい。
【００４６】
オレフィン系樹脂としては、例えば、上記ポリエチレン系樹脂、上記ポリプロピレン系樹脂等が挙げられる。
【００４７】
フッ素系樹脂としては、例えば、ポリテトラフルオロエチレン樹脂（ＰＴＦＥ）、テトラフルオロエチレン−パーフルオロアルキルビニルエーテル共重合体、エチレンテトラフルオロエチレン共重合体（ＥＴＦＥ）、フルオロエチレンヘキサフルオロプロピレン共重合体（ＦＥＰ）等が挙げられる。
【００４８】
熱硬化性樹脂としては、例えば、フェノール樹脂、アクリル樹脂、エポキシ樹脂、メラミン樹脂、シリコン樹脂、アクリル変性シリコン樹脂等が挙げられる。
【００４９】
紫外線硬化性樹脂としては、例えば、エポキシアクリレート樹脂、ポリエステルアクリレート樹脂、それらのメタクリレート変性品等が挙げられる。
【００５０】
なお、硬化形態としては、硬化するものであれば、特に限定されず、熱硬化、紫外線硬化等が挙げられる。
【００５１】
シース層の厚みは、特に限定されないが、１μｍ〜１００μｍであることが好ましく、５μｍ〜２０μｍであることがより好ましい。
【００５２】
本発明に係る同軸ケーブル１の直径は、特に限定されないが、６０μｍ〜２００μｍであることが好ましい。
【００５３】
本発明に係る同軸ケーブル１の製造方法としては、特に限定されないが、例えば、次のような方法を用いることができる。まず、絶縁層３となる樹脂を押出機で均一な所定厚みとなるように押出し、中心導体２を被覆して絶縁層３を形成し、絶縁層付き線を作製する。次に、得られた絶縁層付き線を送出機にセットし、絶縁層付き線を連続的に送出し、アンカー層用の樹脂組成物の入った槽を通過させ、その後ダイスで絞り、乾燥（乾燥温度：８０〜１２０℃、乾燥時間：１０分）することにより、均一な所定厚みのアンカー層４が形成されたアンカー層付き線を作製する。その後、導電性ペーストの入った槽を通過し、ダイスで絞り、乾燥（乾燥温度：１００〜２００℃、乾燥時間：１０分）することにより、均一な所定厚みのシールド層５が形成されたシールド層付き線を作製し、ボビンに巻き取る。その後、シールド層付き線を送出機にセットし、シールド層付き線を連続的に送出し、外周にシース材料を押出機で押出し、均一な所定厚みとなるように被覆してシース６を形成し、ドラムに巻き取ることで、同軸ケーブル１を製造することができる。
【００５４】
絶縁層３にアンカー層４を塗布する方法としては、上記のようにアンカー層用の樹脂組成物の入った槽に浸漬する方法だけでなく、スプレーにより噴霧する方法等も用いることができる。
【００５５】
本発明によれば、シールド層５を、導電性ペーストを用いて形成するため、導電性繊維を編組して形成する場合や、金属テープを巻回して形成する場合に比べて、線速を大幅に速くすることができ、かつ薄膜化が可能となる。また、絶縁層３に対してアンカー層用の樹脂を塗布し、ダイスで絞り、乾燥することのみからなる工程により、アンカー層４を形成することが可能であるため、作業工程や作業時間を大幅に増やす必要がなく、安価で簡便な設備で、複数の同軸ケーブル１を同時に製造することができる。
【実施例】
【００５６】
以下に本発明の実施例を示すが、本発明は以下の実施例によって限定されるものではない。なお、以下において配合割合等は、特にことわらない限り質量基準とする。
【００５７】
下記表１に示す樹脂を用いて、中心導体の外周に表１中の各成分からなる絶縁層材料を押出機で押出して絶縁層を形成し、絶縁層付き線を作製した。得られた絶縁層付き線をアンカー層に用いる表１中の各成分を溶媒に溶かした槽に浸漬し、ダイスで絞り、乾燥（乾燥温度：８０℃〜１２０℃、乾燥時間：１０分）することにより、アンカー層を形成した。その後、表１中の各成分からなる導電性ペーストの槽に浸漬し、ダイスで絞り、乾燥（乾燥温度：１００〜２００℃、乾燥時間：１０分）させることでシールド層付き線を得た。
【００５８】
表１中の各成分の詳細は以下の通りである。
【００５９】
（絶縁層）
・変性ポリフェニレンエーテル樹脂（ｍ−ＰＰＥ）：ＳＡＢＩＣ社製「フレキシブルノリルＷＣＡ８７１Ａ」
【００６０】
（アンカー層）
・樹脂１：無水マレイン酸変性ポリプロピレン、ガラス転移点：−３３℃、ユニチカ株式会社製「アローベースＴＣ４０１０」
・樹脂２：スチレン・ブタジエン系樹脂、ガラス転移点：−３９℃、日本ゼオン株式会社製「Ｎｉｐｏｌ  ＬＸ４２６」
・樹脂３：無水マレイン酸変性ポリプロピレン、ガラス転移点：１１５℃、ユニチカ株式会社製「アローベースＤＢ４０１０」
・溶媒：水
【００６１】
（シールド層）
・導電性ペースト：金属粒子の種類：Ａｇ、金属粒子の平均粒子径：１００ｎｍ以下、ＫＧＫ紀州技研工業株式会社製「ＫＧＫＮａｎｏ  ＡＧＫ１０１」
【００６２】
得られたシールド層付き線について、絶縁層とシールド層との密着性を評価した。評価方法は下記に示す通りである。
・密着性：試作したシールド層付き線を試料として試料固定フィルム上に並べて固定し、試料の上面に幅２４ｍｍの粘着テープ（ニチバン  セロテープ（登録商標）ＣＴ−２４  粘着力：４Ｎ／１０ｍｍ）を長さ３ｃｍにわたり貼り付けた。次に、粘着テープを１０ｃｍ／秒の速度で試料の表面に対して９０度方向に引っ張り、密着性テープを剥がした。この時、シールド層が絶縁層から剥がれたものは「×」、全く剥がれなかったものは「○」と評価した。
【００６３】
【表１】
2017183194.tif 000003
【００６４】
結果は表１に示す通りであり、ガラス転移点が１５℃以下である樹脂を用いた実施例１，２は、ガラス転移点が１５℃より高い樹脂を用いた比較例１と比較し、絶縁層とシールド層との密着性に優れていた。また、実施例１，２は、アンカー層を形成しなかった比較例２と比較し、絶縁層とシールド層との密着性に優れていた。
【符号の説明】
【００６５】
１  同軸ケーブル
２  中心導体
３  絶縁層
４  アンカー層
５  シールド層
６  シース
【図１】
2017183194.tif 000004